(57)【要約】  本発明は、高い耐性と広い応用範囲を有する着色されたステンレス鋼表面の作製方法、及び、そのようなステンレス鋼表面を有する物品に関する。【特許請求の範囲】
【請求項１】
透明であり着色されたステンレス鋼表面の作製方法であって、
錯化剤を含む水溶液で前記表面を処理する工程と、
無機の着色顔料を含む透明な二酸化ケイ素のゾルゲルコーティングを前記表面に塗布する工程と、
前記塗布されたコーティングの熱硬化を行い、その際、透明なガラスセラミックコーティングが、前記コーティングされるステンレス鋼表面が前記着色顔料によって完全には覆われずに作製される工程とを有することを特徴とする方法。
【請求項２】
前記無機の着色顔料は、１μｍの最大直径を有することを特徴とする請求項１に記載の方法。
【請求項３】
前記ガラスセラミックコーティングは、０．５〜５．０μｍ、好ましくは１．０〜５．０μｍ又は０．５〜３．０μｍ、最も好ましくは１．０〜３．０μｍの厚さを有することを特徴とする請求項１又は請求項２に記載の方法。
【請求項４】
工程（ｉｉ）における前記水溶液は、ヒドロキシカルボン酸、ホスホン酸、及び、ニトロアリールスルホン酸若しくはニトロアルキルスルホン酸又はその塩を含むことを特徴とする請求項１から請求項３のいずれか一項に記載の方法。
【請求項５】
工程（ｉｉ）の前記水溶液は、以下の錯化剤：
少なくとも１種の、１〜３個のヒドロキシル基と１〜３個のカルボキシル基とを有するヒドロキシカルボン酸又はその塩、
少なくとも１種の、一般構造Ｒ’−ＰＯ（ＯＨ）２（ここで、Ｒ’は１価のアルキル、ヒドロキシアルキル、若しくは、アミノアルキル基である。）を有するホスホン酸若しくはその塩、及び／又は、一般構造Ｒ’’［−ＰＯ（ＯＨ）２］２（ここで、Ｒ’’は２価のアルキル、ヒドロキシアルキル、若しくは、アミノアルキル基である。）を有するホスホン酸若しくはその塩、及び、
少なくとも１種の、ニトロアリールスルホン酸若しくはニトロアルキルスルホン酸又はその塩を含むことを特徴とする請求項１から請求項４のいずれか一項に記載の方法。
【請求項６】
工程（ｉｉｉ）の前記ゾルゲルコーティングは、吹き付け法、噴霧法、又は、ローラー法によって塗布されることを特徴とする請求項１から請求項５のいずれか一項に記載の方法。
【請求項７】
工程（ｉｉｉ）の前記熱硬化は、３００℃未満の温度、好ましくは２００℃から３００℃の範囲内の温度で実行されることを特徴とする請求項１から請求項７のいずれか一項に記載の方法。
【請求項８】
前記ゾルゲルは、溶媒に溶解しているシランに基づくシリカゾルであり、前記シリカゾルは、好ましくは１つ又は複数のさらなるゾル形成元素も含んでおり、好ましくはＡｌ、Ｔｉ、Ｚｒ、Ｍｇ、Ｃａ及びＺｎからなる群からの１つ又は複数の元素を含み、これらの元素はコロイド構造においてＳｉ原子を置換しうることを特徴とする請求項１から請求項７のいずれか一項に記載の方法。
【請求項９】
着色された表面を備えるステンレス鋼であって、
前記ステンレス鋼表面が無機の着色顔料を含む透明なガラスセラミックコーティングを備えているものであることを特徴とするステンレス鋼。
【請求項１０】
前記無機の着色顔料は、５００ｎｍから１，５００ｎｍの直径を有することを特徴とする請求項９に記載のステンレス鋼。
【請求項１１】
前記ガラスセラミックコーティングは、０．５〜５．０μｍ、好ましくは１．０〜５．０μｍ又は０．５〜３．０μｍ、最も好ましくは１．０〜３．０μｍの厚さを有することを特徴とする請求項９又は請求項１０に記載のステンレス鋼。
【請求項１２】
前記無機の着色顔料は、１μｍの最大直径を有することを特徴とする請求項９から請求項１１のいずれか一項に記載のステンレス鋼。
【請求項１３】
前記着色されたステンレス鋼表面は、前記着色されたガラスセラミックコーティングの下に配置された前記ステンレス鋼表面の光沢と構造によって決定される金属性の光沢と構造を有することを特徴とする請求項９から請求項１２のいずれか一項に記載のステンレス鋼。
【請求項１４】
前記ガラスセラミックコーティングの下に不動態層が配置されており、前記不動態層は酸化クロムを含み、前記不動態層内の酸化クロム対酸化鉄の比が好ましくは４：１より大きいことを特徴とする請求項９から請求項１３のいずれか一項に記載のステンレス鋼。
【請求項１５】
請求項１から請求項８のいずれか一項に記載の方法によって製造される又は製造できる着色されたステンレス鋼表面。
【発明の詳細な説明】
【技術分野】
【０００１】
本発明は、高い耐性と広い応用範囲を有する着色されたステンレス鋼表面の作製方法、及び、そのような表面を有する物品又はステンレス鋼に関する。
【背景技術】
【０００２】
その魅力的な光沢、腐食耐性、及び、好都合な加工性により、ステンレス鋼は、技術的及び装飾的の両方で広い範囲の応用に用いられている。建築物、インテリアデザイン、家具、壁装材、台所設備、自動車製造、及び、鉄道建設のような装飾的な応用において、着色されたステンレス鋼表面の需要が増加している。しかしながら、それらは、「コーティングされた又はエナメル引きされた」外観を持つべきではなく、ステンレス鋼としてその固有の特性を維持するべきであり、着色されていない表面と比べて、少なくとも同等の機能的特徴と腐食耐性を示すべきである。
【０００３】
一般的にステンレス鋼としても呼ばれるさびない鋼は、鉄に加えて、クロム、ニッケル、モリブデン、銅などのような幾つかの他の合金元素を含みうる鉄合金である。ステンレス鋼合金における欠くことのできない成分は元素クロムであり、その鋼に増強した腐食耐性を与えるために、それは約１３重量％の最小濃度で含まれる。鋼内に存在するクロムは、環境からの酸素と反応し、腐食からその表面を保護する、表面上の緻密な酸化物層（不動態層と呼ばれる）を形成する。不動態層の品質と腐食耐性は、それらの構造、及び、酸化クロムと酸化鉄の含有量に依存する。これは、伝統的に、ステンレス鋼内の合金元素の濃度によって制御される。ＷＯ２００８／１０７０８２に記載されているように、不動態層は、腐食に対する耐性と熱による変色を最適化するために、特別な組み合わせのキレート化剤及び錯化剤を含む水溶液内でその後処理されうる。
【０００４】
着色された表面を作製する従来技術による方法は以下の通りである：
【０００５】
コーティング法：
コーティング層は、必要に応じて顔料を豊富にできる有機の母体からなる。
【０００６】
コーティングは、溶媒で希釈された樹脂からなり、従って、伸縮可能又は吹き付け可能とされる。塗布後に、その溶媒は蒸発し、コーティング層の凝固が引き起こされる。２成分のコーティングは、塗布の直前に、反応性の物質（硬化剤）と混ぜ合わされる合成樹脂からなり、従って、コーティングを凝固させる重合プロセスが引き起こされる。
【０００７】
粉末コーティングは、コーティングされる金属表面に静電気的に塗布され、その後、熱的にベークされるプラスチック粉末からなる。このプロセスにおいて、粉末層は２００℃から２５０℃の範囲の温度に加熱され、それらは溶融を引き起こされ、冷却の際に、それらは稠密で平滑、かつ閉じた層を形成する。
【０００８】
多くの理由で、コーティング層は、着色されたステンレス鋼表面の作製に、特に好適ではない：
ステンレス鋼表面上の酸化クロム層により、それらは一般的にその表面に対するコーティング層の要求される密着性を現出させておらず、そのため、これらは剥がれがちである。その表面が太陽光に晒される屋外の応用において、有機のコーティングと顔料が太陽光中のＵＶ照射によって侵され、破壊される。そのコーティングは、もろく砕けやすくなり、顔料は色あせる。コーティング層は本発明による層より著しく厚い。このことは、表面の平坦化を引き起こし、ステンレス鋼表面の金属の特性と構造が失われる。コーティング層の光沢は、金属表面自身よりむしろコーティングの表面の光沢によって、生み出され決定される。金属性のコーティングは、金属性の効果を引き起こす金属の微粒子を含んでいる。
【０００９】
上述した特性により、コーティング法は着色されたステンレス鋼表面を作製するのに好都合ではなく、従って、使用されない。
【００１０】
エナメル加工法：
エナメル加工においては、無機の顔料が混合された低融点ガラス粉末の懸濁物からなる層が、コーティングされる金属表面に塗布され、次いで、高温で溶融され、比較的厚く、ガラス状で不透明な表面層を生じる。エナメル加工のために必要な温度は、ステンレス鋼の構造と特性に重大かつ有害な影響を与える範囲内にある。従って、エナメル加工法は着色されたステンレス鋼表面の作製に適していない。
【００１１】
無機の顔料を用いて金属表面上に着色されたゾルゲル層を製造する方法が、前記の特許文献に記載されている。一貫して、これらの層は、本発明による層よりも約１０倍大幅に厚い。それらは、不透明で、透明ではなく、エナメルの外観に類似した外観を有している。それらは、ステンレス鋼についての、どのような既知の応用も未だ見出されていない。
【００１２】
化学的着色法：
８０℃から１００℃の範囲の温度での、高濃度のクロム酸と硫酸を含む水溶液での処理によって、幾つかの魅力的な色が、ステンレス鋼の表面に与えられうることが知られている。この場合、実現できる色のタイプと数は、狭い範囲内のみから選ばれ得るのみであり、これらは表面状態、構造、及び、合金と槽内液の正確な構成に依存する。
【００１３】
浸漬槽内で行われる処理において、厚さが増加する透明な酸化クロム層が、その槽内の化学薬品と金属の化学反応により、ステンレス鋼表面上に時間につれて形成される。その層の個々の厚さが着色の効果を決定する。この効果は、水の上の油膜の効果と同様に、表面での入射及び反射光の干渉により発生する。その色は本質的にスペクトル色に一致し、見る角度に応じて変化し、そのため、広い表面は十分に大きい距離からのみ一様に知覚されうる。
【００１４】
化学的に着色されたステンレス鋼表面は、金属光沢を示さずに、入射光の８０％までを吸収してそれを熱に変換する。そのため、それらは、暗い室内用になり、太陽光に晒された際に急激に加熱される。それらの温度耐性は、約１８０℃に制限される。より高い温度では、着色効果は失われる。
【００１５】
層の成長の速度は、能動的に制御することはできず、合金と構造の正確な構成、ステンレス鋼の表面状態、及び、浸漬槽の温度と構成とによって決定される。最小の局所的な偏りでさえ、層の成長の速度差を生じ、従って、その表面内の色の偏りを生ずる。
【００１６】
２つ以上の構成部分からなる構造要素は、この方法によって均等に着色されることはできず、ひずんだ表面もできない。従って、この方法は、さらなる加工を行う前のシートのような半加工された材料の処理に対してのみ適している。作製される正確な色、色の深み、及び連続する中での再現性は、制御されることができない。さらに、合金の要求されるクロム含有量と表面状態の要求される同質性は、着色の適合性を著しく制限する。
【００１７】
化学的に着色された表面の有用性は、汚れと擦りにそれらが影響されやすいことによって、著しく制限される。指紋等による汚れは、即座に明白かつ見苦しい変色の原因となる、付加的な汚れた被膜を生じる。その表面は柔らかく、擦りによって容易に損傷を受ける。
【００１８】
着色ステンレス鋼に使用される化学薬品は、極端に腐食性、有毒性、発癌性、かつ、突然変異誘発性である。それらの使用は、作業員を高い危険に晒し、従って、欧州化学物質規則（Ｅｕｒｏｐｅａｎ  Ｃｈｅｍｉｃａｌｓ  Ｏｒｄｉｎａｎｃｅ）（ＲＥＡＣＨ）の枠組み内では禁止されることが予期されている。従って、将来、ステンレス鋼の化学的な着色法は、ＥＵ圏内では、もはや使えなくなることが予期されうる。
【００１９】
公知のゾルゲル層法：
従来技術による着色されたゾルゲル層は、以下の不都合を有している：
ゾルゲル層は、それらがセラミック化されるために、塗布後にベークされねばならない。ベーキングに用いられる温度は、少なくとも３０分の持続時間で、２２０℃から４００℃の範囲内である。これらの条件の下で、ステンレス鋼は黄色から茶色がかった表面の変色を発現する。従来技術によれば、透明なゾルゲル層は、特別な表面前処理が実行されない限り、表面の変色なしにはステンレス鋼上に作製されることができない。不透明に着色された層は可能である。それらは比較的高い層厚を示し、ステンレス鋼表面の変色を包み隠し、エナメルの外観と類似の外観を有している。対応する方法が、ＤＥ  １９７  １５  ９４０に記載されている。そのような表面は市場の要求に合わず、従って、受け入れられない。
【発明の概要】
【００２０】
本発明は、高い耐性と広い応用範囲を有する着色されたステンレス鋼表面の作製方法及び、そのようなステンレス鋼表面を有する物品に関する。この場合の「着色された」という表現は、表面の色が未処理のステンレス鋼の色と異なることを意味する。例えば、その表面は、無機の顔料とその混合物によって得ることができる、着色された層の下にある不動態層を有するステンレス鋼表面によって生み出される構造と金属光沢とを有する青、茶色、赤、緑、黄色、白、灰色、又は黒のような全ての色を示すことができる。本発明により製造された着色されたステンレス鋼表面は、化学的に最適化された不動態層上に、無機の（一般的に透明でない）着色顔料を含む透明なガラスセラミックコーティングを備え、かつ、ゾルゲルコーティングの熱硬化によって作製される。第１の工程として、その製造のために、ステンレス鋼表面上の自然ステンレス鋼表面が、その表面に熱による脱色に対する必要な耐性を付与するために、特別な組み合わせのキレート化剤と錯化剤を含む水溶液で処理される。次の工程において、透明な二酸化ケイ素を主体としたゾルゲルコーティングが、最初に、例えば、吹き付け法、噴霧法、又は、ローラー法によって塗布され、次に、完成後のゾルゲルコーティングが好ましくは熱硬化後に１から３μｍの層厚さを有するように、塗布の際のゾルゲルコーティングの層厚さが選択されて熱的に硬化される。そのコーティングは、特別な着色と光沢の効果を生じるように、それらの配置と数において、選択的に追加され、分布されている無機の着色顔料を含む。着色顔料の直径は、１μｍ未満であることが好ましく、従って、一貫してゾルゲル層の厚さ未満である。着色顔料の通常の直径は、５００から１，５００ｎｍの範囲内である。コーティングされた単位領域当たりの顔料の数と分布は、可変であり、かつ、下にあるステンレス鋼表面が顔料によって完全には覆われずに、透明なコーティングを通して実質的な領域の全体を見ることが維持されるように、選択される。このことは、その表面に、ステンレス鋼表面の本来の金属光沢と表面構造とに結び付けられた選択可能な色の深みを有する色を付与する。
【００２１】
本発明により作製された表面は、着色され、透明／反射性であり、無機物であり、かつ、ＵＶ照射、４００℃までの温度、及び腐食に耐性を有する。それらは食品安全性があり、水と汚れをはじき、かつ、抗落書き及び抗指紋特性を有する。
【発明の開示】
【００２２】
従来技術による着色されたステンレス鋼表面の欠点を克服し、着色設計と有用性に関して著しく改善された特性を有する、着色されたステンレス鋼表面、着色されたステンレス鋼表面の作製方法、及び、着色されたステンレス鋼表面を有する物品が、本発明の主題である。本発明による方法は、完全に又は部分的に着色されたステンレス鋼の物品に用いられうる。特に、その表面は、全体又は特定の領域のみが覆われうる。従って、本発明の範囲内では、「着色される表面」が指すことは、着色される表面がステンレス鋼の物品の異なる領域に配置されうること、又は、その１つ以上の領域の特定の場所にのみ構成されうることを意味するものとして理解されるべきである。
【００２３】
本発明により着色されるステンレス鋼表面は、それらが３００℃までの温度による熱変色に耐性を有するように、最初に前処理によって調整される。この前処理は、例えば、特許出願ＷＯ２００８／１０７０８２  Ａ１に記載されているもののような錯化剤、好ましくは、キレート化剤と錯化剤の混合物を含む水溶液内で実行される。この場合、特別な参照がＷＯ２００８／１０７０８２  Ａ１に記載された錯化剤を含む水溶液とその使用方法に対してなされ、その溶液は本発明による方法にも適している。
【００２４】
それに続く工程において、無機のゾルゲルコーティング、好ましくはシリコン酸化物に基づくものが、調整された表面、すなわち、０．５から５．０μｍの好ましい層厚さ（より好ましくは１から３μｍ）の処理された不動態層に塗布される。コーティングのタイプは、透明であり、ベーキングの間のステンレス鋼表面の変色を防ぐために、３００℃未満、好ましくは２００℃から２５０℃のベーキング温度を有するように選択される。選択されたゾルゲルコーティングは、化学薬品、温度及び腐食に際立った耐性を示さねばならない。それは、４００℃までの温度に持続的な耐性を示さねばならず、塩吹き付け法によるテストにおいて、損傷なしに少なくとも２００時間の暴露に耐えねばならない。
【００２５】
色が自由に選択可能な無機の顔料がゾルゲルコーティングに加えられる。
【００２６】
顔料の欠くことのできない特性は、その顔料の微粒の大きさである。それらは、好ましくは直径が１μｍ未満であるべきである。顔料の大きさは、例えば、ボールミルを用いて、予め粉砕することによって必要に応じて調整されることができ、かつ、濾過法によって確実にされうる。このことにより、全ての顔料粒子がゾルゲル層内に含まれ、かつ、腐食性の攻撃に対してそれらを保護するために適切に覆われることを、その後確実にすることができる。このことは、着色されたガラスセラミックコーティングの特性が、硬化されたゾルゲルそれ自体によって排他的に決定され、顔料は着色されたコーティングの使用特性に影響を与えないことも確実にする。
【００２７】
コーティングプロセスの間に、顔料の微粒の特定の大きさが、コーティングされる表面上の顔料の一様な分布を可能にし、入射光と下にあるステンレス鋼表面からの反射光の散乱を改善し、色の光学的な強度を増す。無機の着色顔料は５００ｎｍから１，５００ｎｍの直径を有するべきであることが見いだされた。
【００２８】
ゾルゲル層の塗布における顔料の微粒の量と分布は、それらが下にあるステンレス鋼表面を完全には覆い隠さずに、部分的のみであり、その表面が部分的覆われずに、その特徴的な光沢と構造が見えるままになるように選択される。このことは、コーティングされた表面の金属性の特徴を変えずにそのままにしておく。
【００２９】
単位領域当たりの微粒の数によって、色の深みと色の強度が、かすかに光る色合いを備えるステンレス鋼表面から金属光沢を有し強く着色された表面までの広い範囲にわたって自由に選択されうる。
【００３０】
その結果は、どのような従来知られた方法によっても実現できない、又は、似せることさえできない、極端に広い範囲の大いに魅力的な着色されたステンレス鋼表面である。
【００３１】
本発明による方法によって、無機の着色顔料の密度及び／又は分布により、これらの顔料がコーティング内に一様に配置されることを可能にする。その結果は、コーティングされたステンレス鋼表面が金属光沢を保有するように、金属表面が顔料粒子の間で部分的に見えるままとされることである。本発明による方法においては、顔料とコーティング物質との大規模かつ自然に起こる分離が発生することが大いに起こりうる。この分離の結果として、顔料は金属表面上に堆積しうる。この沈降分離は、コーティング物質の塗布後すぐに発生し、コーティング物質内に含まれる溶媒の蒸発による同時又は直後におけるコーティングの硬化を伴う。その結果として、顔料を覆う、透明で平滑なゾルゲル物質の層が得られる。このゾルゲルコーティングは、（腐食を含む）環境の影響をその後はもはや受けやすくはない、顔料についての保護効果を発揮する。
【００３２】
方法
従って、本発明は、以下の工程を有する、透明であり着色されたステンレス鋼表面の作製方法に関する：
・錯化剤を含む水溶液で表面を処理する工程、
・無機の着色顔料を含む透明な二酸化ケイ素のゾルゲルコーティングを表面に塗布する工程、及び、
・塗布されたコーティングの熱硬化を行い、その際、透明なガラスセラミックコーティングが、コーティングされるステンレス鋼表面が着色顔料によって完全には覆われずに作製される工程
【００３３】
換言すると、本発明による方法は透明であり着色されたステンレス鋼表面の作製方法又は透明であり着色されたステンレス鋼表面を有する物品の製造方法としても記載されることができ、以下の工程を有している：
（ｉ）ステンレス鋼表面の作製と着色されるステンレス鋼の任意選択のクリーニング、
（ｉｉ）
・ステンレス鋼表面上の不動態層から酸化鉄と鉄原子を取り除くために、錯化剤、好ましくは組み合わされた錯化剤、好ましくは少なくとも１種類の酸化剤を含む水溶液で着色される表面を処理、
・処理された表面の水でのリンス、及び、
・乾燥、
を含む方法によって、着色されるステンレス鋼（不動態層）を処理
（ｉｉｉ）
・工程（ｉｉ）の処理された表面（処理された不動態層）に無機の着色顔料を含む透明な二酸化ケイ素のゾルゲルコーティングを塗布、及び、
・熱硬化、その際に透明なガラスセラミックコーティングがゾルゲルコーティングから作製される、
を有する方法によって透明なガラスセラミックコーティングを作製
【００３４】
「不動態層」という表現は、ステンレス鋼表面上に形成する酸化物層を指すと理解される。その酸化物層は無色、透明であり、主に酸化鉄と酸化クロムからなる。ここで用いられる「透明であり着色されたステンレス鋼表面」という表現は、着色の印象がガラスセラミックコーティング内の無機の顔料によって生み出され、しかしながら、顔料を含んでいない領域において、光がガラスセラミックコーティングを通して通過することが可能であり、下にあるステンレス鋼表面に達し、そこから反射され、従って、金属性の印象が生み出されることを意味している。
【００３５】
着色されたステンレス鋼表面の作製のための本発明による方法は、従って、工程（ｉ）から（ｉｉｉ）を有し、好ましくは排他的に以下の工程からなる：
【００３６】
工程（ｉ）において、ステンレス鋼が作製される。本発明による好ましいステンレス鋼は、主に鉄からなり、少なくとも１３重量％のクロムを含む。クロムの含有量に上限はなく、ニッケル、モリブデン、マンガン、シリコン、銅、硫黄、又はリンのような他の合金元素に関しても制限はない。
【００３７】
本発明によるステンレス鋼は、オーステナイトの、フェライトの、若しくは、マルテンサイトの構造、又は、フェライトオーステナイトの混合構造（二重構造）を持ちうる。
【００３８】
無機の顔料の均一な分布を実現するために、幾つかの場合において、１つ以上の以下の要件を考慮する必要があるかもしれない。例えば、安定な懸濁液が特定の粒子の重量と大きさにより形成されえないように、着色された顔料の粒子の大きさを選択することが好都合であるかもしれない。本発明による方法において、最も適した懸濁液（すなわち、ゾルゲルコーティングを形成するためにステンレス鋼の表面に塗布される溶液）は、その懸濁液がステンレス鋼表面に塗布されるまで着色顔料が均一に分布し、安定した懸濁液のままであることを確実にするための常時の撹拌又は他の手段が行われないならば、分離するものであることが見出された。この場合、吹き付け法によって塗布を実行することは好都合である。この変形の方法において、懸濁液が塗布の間に既に分離することは大いに起こりうる。
【００３９】
ステンレス鋼に塗布されうる類似のガラス状のコーティングが、ＤＥ  ４３  ３８  ３６０  Ａ１から一般に知られている。この発行済の特許出願の実施例４によれば、例えば、光沢のないコーティングがステンレス鋼上に作製される。これは引き出しプロセスでコーティングを塗布することによって実現される。その結果は、その全断面を通して及び表面上に顔料を有する層であり、従って、それを光沢なくかつ粗くする。このタイプの表面は金属性の外観を示しえない。そのような表面はその粗い表面により見苦しく清浄にするのが困難であるので、それらは本発明により得られた透明であり着色されたステンレス鋼表面とは容易に区別されうる。この場合、本発明により得られる所望の金属光沢を有する滑らかな表面は観察されない。
【００４０】
従来技術による上述した方法においては、この場合、むしろ好ましい分離プロセスは、一般的に発生しないであろう。その理由は、ＤＥ  ４３  ３８  ３６０  Ａ１によれば、通常使用される金属化合物は１から１００ｎｍの粒子直径を有し、又は、透明層の場合は１から２０ｎｍであるからである。従って、懸濁液は安定であると考えられべきであり、そのため、本発明による、望ましい、表面へのコーティングの塗布の際の分離挙動は観察されない。
【００４１】
ステンレス鋼の実例は、１．４で始まる材料番号を有する原材料である。
【００４２】
様々な程度の光沢と構造がステンレス鋼表面に着色前の処理によって与えられうる。そのような前処理方法の実例は、研削、照射、機械又は電解研磨、パターンニング、及びエッチングを含む。
【００４３】
ステンレス鋼は、原材料／開始材料の形式、すなわちシート状の鋼又は製品のような、すなわち完成した構造の部品のようなものであることができる。着色されるステンレス鋼の表面は、コーティングされるべきではなく、特に清浄で、油脂フリーで、かつ、腐食されていないものであるべきである。任意選択的に、現存製品のどのようなコーティング又は腐食も、本発明による方法が適用される前に、機械的又は化学的に除去されてよい。
【００４４】
例えば、クリーニングがアルカリ性の高温脱脂（例えば、
2017508066.tif 000002
によって製造されたＡＫ  １６１で）によって実行されることができ、その後の水での表面のリンスと乾燥を伴う。
【００４５】
工程（ｉｉ）において、着色される表面は、水溶液中に、好ましくは１〜４時間の間、より好ましくは３〜４時間浸漬され、その水溶液は特許ＷＯ２００８／１０７０８２  Ａ１及び本出願に記載されているように、特別な組み合わせの有機のキレート化剤と錯化剤を含んでいる。これは、任意選択のリンス工程をその後に伴う。この処理によって、熱変色に対するステンレス鋼表面の耐性は、後のゾルゲル層の熱硬化の間に、露出しているステンレス表面の変色が起こらない程度にまで増加される。
【００４６】
水溶液中の錯化剤のタイプと量は、好ましくは、不動態層内の酸化クロム対酸化鉄の比が増加するように、好ましくは少なくとも４：１の比まで増加するように、選択される。
【００４７】
工程（ｉｉ）における本発明による化学処理は、金属が金属製のワークの表面から選択的に除去される際の従来技術のエッチングプロセス（ＤＥ  ９２  １４  ８９０  Ｕ１及びＷＯ８８／００２５２  Ａ１参照）と混同されるべきではない。本発明による方法の特別な効果は、最初に不動態層を作製するというよりむしろ、既に存在する不動態層が、本発明による構成と構造におけるプロセス工程（工程（ｉｉ））によって、その構成と構造において改質されるという事実に由来する。
【００４８】
ステンレス鋼表面上の損なわれていない被覆された不動態層の存在が、その腐食耐性の前提条件である。不動態層のない金属合金のみでは、腐食耐性がない。
【００４９】
化学処理に用いられる水溶液は、錯化剤、好ましくは少なくとも２種類の錯化剤と、好ましくは１種類の酸化剤を含んでいる。
【００５０】
キレート化剤としても呼ばれる多座錯化剤が、好ましくは錯化剤として使用される。これらの多座錯化剤は、鉄イオンを有するキレート錯体を形成することによって、不動態層から鉄を取り除くことができ、不動態層内の酸化鉄に対する酸化クロムの比を大いに増すことに対して貢献する。ヒドロキシカルボン酸、ホスホン酸、及び有機ニトロスルホン酸が、好ましくは錯化剤として使用される。
【００５１】
化学処理に用いられる水溶液のさらなる好ましい成分が、酸化剤である。この酸化剤の量は、好ましくは、その溶液が少なくとも＋３００ｍＶの標準的な電極電位を有することを確実にするために十分とされるべきである。適切な酸化剤の実例は、硝酸塩、ペルオキソ化合物、ヨウ素塩、及びセリウム（ＩＶ）化合物を、それぞれの酸又は対応する水溶性の塩の形式で含む。ペルオキソ化合物の実例は、過酸化物、過硫酸塩、過ホウ酸塩、又は、過酢酸塩のような過カルボン酸塩である。これらの酸化剤は、個別的に、又は混合物の形式で使用されうる。
【００５２】
本発明による処理の工程（ｉｉ）において使用されうる水溶液の特に好適な実例は、以下の組成を含む：
・少なくとも１種の、１〜３個のヒドロキシル基と１〜３個のカルボキシル基とを有するヒドロキシカルボン酸又はその塩を０．５〜１０重量％、特には３．０〜５．０重量％、
・少なくとも１種の、一般構造Ｒ’−ＰＯ（ＯＨ）２（ここで、Ｒ’は１価のアルキル、ヒドロキシアルキル、若しくは、アミノアルキル基である。）を有するホスホン酸若しくはその塩、及び／又は、一般構造Ｒ’’［−ＰＯ（ＯＨ）２］２（ここで、Ｒ’’は２価のアルキル、ヒドロキシアルキル、若しくは、アミノアルキル基である。）を有するホスホン酸若しくはその塩を０．２〜５．０重量％、特には０．５〜３．０重量％、
・少なくとも１種の、ニトロアリールスルホン酸若しくはニトロアルキルスルホン酸又はその塩を０．１〜５．０重量％、特には０．５〜３．０重量％、
・少なくとも１種の、一般構造Ｈ−（Ｏ−ＣＨＲ−ＣＨ２）ｎ−ＯＨ（ここで、Ｒは水素又は１〜３個の炭素原子を有するアルキル基であり、ｎは１〜５である。）を有するアルキルグリコールを０．０５〜１．０重量％、特には０．１〜０．５重量％、並びに、
・酸化剤を０．２〜２０重量％、特には０．５〜１５重量％（少なくとも＋３００ｍＶの溶液中の標準的な電極電位を確実にするのに十分な量である）、
ここで、溶液の残りは水である。ここに与えられた百分率はそれぞれの純粋な物質又はイオンを指すものである。対イオン、結晶水、溶媒等のような他の物質を含む塩又は化合物が用いられる場合は、重量による、対応するより高い百分率が用いられるべきである。
【００５３】
特に好ましい実施態様において、少なくとも１種のヒドロキシカルボン酸はクエン酸を含み、及び／又は、少なくとも１種のホスホン酸若しくはヒドロキシエタンジホスホン酸はＨＥＤＰを含み、及び／又は、少なくとも１種のニトロアリールスルホン酸若しくはニトロアルキルスルホン酸はｍ−ニトロベンゼンスルホン酸を含み、及び／又は、少なくとも１種のアルキルグルコールはエチレングリコール及び／又はブチルグリコールを含み、及び、酸化剤は硝酸塩、過酸化物、過硫酸塩、及び／又は、セリウム（ＩＶ）イオンを含み、各々の場合において、重量比は上述した。
【００５４】
水溶液は好ましくは７未満のｐＨを有し、好ましくは４未満である。これは、その水溶液が少なくとも１種類の酸を含むことで実現されうる。好ましい方法においては、少なくとも１種類の錯化剤、及び／又は、少なくとも１種類の酸化剤は、酸の形式でその溶液に少なくとも部分的に添加される。
【００５５】
本発明による処理の工程（ｉｉ）は、約７０℃の最高温度の水溶液における好ましい実施態様に従って起こる。より好ましくは、その処理は室温と６０℃の間の温度で水溶液中にて起こる。水溶液中の化学処理は、好ましくは、少なくとも６０分の間実行され、例えば、水溶液でのその化学処理は１〜４時間の間実行されうる。
【００５６】
不動態化水溶液での処理に続いて、ワークが、その不動態化溶液を取り除くために、水で、好ましくは脱イオン水でリンスされ、そのワークが工程（ｉｉｉ）による処理を受ける前に乾燥される。
【００５７】
工程（ｉｉｉ）は、ガラスセラミックの着色されたゾルゲルゴーティングの作製を含む。
【００５８】
ゾルゲルコーティングは、一般的に処理直前に固定的な比率で混合される２種類の反応性成分からなる。最終的に、希釈溶液は、通常アルコールであり、この混合物に第３の成分として混ぜ合わされる。反応性混合物の濃度と仕上がった反応性バッチの粘度は希釈溶液によって調整される。
【００５９】
ゾルゲルは最初に懸濁したコロイド粒子を含む液体のゾルの形式で塗布され、次にゲルに変換され、熱硬化後に、個体の固い被覆層を形成することが、当業者には明らかである。従って、「ゾルゲルコーティングの塗布」又は「ゾルゲルコーティングの熱硬化」という表現が使われるとき、当業者はこれがゾルゲル系のどのような状態を指すのか分かる。
【００６０】
そのゾルゲルは、好ましくは、溶媒に溶解しているシランに基づくシリカゾルであり、シリカゾルは、好ましくは１つ又は複数のさらなるゾル形成元素も含んでおり、好ましくはＡｌ、Ｔｉ、Ｚｒ、Ｍｇ、Ｃａ及びＺｎからなる群からの１つ又は複数の元素を含み、これらの元素はコロイド構造においてＳｉ原子を置換する。好ましいゾルゲルコーティング／ゾルゲル塗料は、ＥＰ２１４５９８０に記載されている。ここでは、ＥＰ２１４５９８０に記載されたゾルゲルコーティングとそれらの使用法への特別な参照がなされる。
【００６１】
好ましいゾル及び最終的にゾルゲルコーティングを形成する開始化合物は、好ましくは式ＳｉＲ４の加水分解可能なシランであり、ここで４つの基Ｒは２〜４個の加水分解可能なＯＲ’と０〜２個の加水分解不可の基Ｒ’’を有している。従って、開始のシランはＳｉ（ＯＲ’）４−ｎＲ’’ｎとして表しうる（ここで、ｎ＝０、１又は２である。）。もしちょうど記載したもののような追加的なゾル形成元素が用いられるならば、ＡｌＲ３等のような対応する化合物が、それぞれの元素の原子価に従って開始の化合物として選択されるべきである。
【００６２】
加水分解可能な基ＯＲ’は、ヒドロキシ、アルコキシ、及び／又は、シクロアルコキシ基である。その適切な実例は、ヒドロキシ、メトキシ、エトキシ、ｎ−プロポキシ、イソプロポキシ、ｎ−ブトキシ、ｉ−ブトキシ、ｔ−ブトキシ、ペントキシ、ヘキソキシ、シクロペンチルオキシ、及びシクロヘキシルオキシ基を含み、エトキシ、ｎ−プロポキシ、イソプロポキシ基が特に好ましい。加水分解可能な基ＯＲ’は、互いに同じ又は異なってよい。
【００６３】
加水分解不可の基Ｒ’’は、もし存在するならば、アルキル及び／又はシクロアルキル基である。その適切な実例は、メチル、エチル、ｎ−プロピル、イソプロピル、ｎ−ブチル、ｉ−ブチル、ｔ−ブチル、ペンチル、ヘキシル、シクロペンチル、及びシクロヘキシル基を含み、メチル、エチル、ｎ−プロピル、及びイソプロピル基が特に好ましい。加水分解不可の基Ｒ’’は、互いに同じ又は異なってよい。
【００６４】
好ましいゾルの開始化合物は、単一の型のシランからなりうるが、それらはしばしば複数のシランの混合物（及び任意選択的に、他の元素の追加的なゾル形成開始化合物）を含む。開始化合物の少なくとも１種類の成分は、好ましくは、式Ｓｉ（ＯＲ’）４−ｎＲ’’ｎ、ここでｎ＝０、すなわち、Ｓｉ（ＯＲ’）４のシランであるべきである。例えば、好ましいゾルゲルコーティングは、開始物質ＴＥＯＳ（テトラエトキシオルトシラン）及びＭＴＥＳ（メチルトリエトキシシラン）及び／又はＤＭＤＥＳ（ジメチルジエトキシシラン）を含むことができる。
【００６５】
もちろん、追加的な網状組織形成剤、例えば、アクリルオキシプロピルトリメトキシシラン又はメタクリルオキシプロピルトリメトキシシランのようなゾルゲル系の分野において一般的に使用される他の添加剤も用いられることができ、特にかなりの部分の開始化合物が式Ｓｉ（ＯＲ’）４−ｎＲ’’ｎ（ここで、ｎ＝１又は２である。）のいわゆる網状組織改質化合物からなるときに、さらなる有機架橋結合を提供することができる。
【００６６】
ゾルにおいて、開始化合物は（オルトケイ酸、トリヒドロキシアルキルシラン等のような）対応するヒドロキシ化合物に部分的に加水分解され、反応は酸のような触媒を添加することによって促進されうる。これらのヒドロキシ化合物は凝縮に向かう強い傾向を示すので、それらは水の分離のもとで、より小さなシロキサン網状組織に凝縮することのみ可能である。ゾルはシロキサン結合を有するコロイド粒子を既に含んでいる。シロキサン結合は、≡Ｓｉ−Ｏ−Ｓｉ≡の形式の結合であり、（ここで、「≡」は互いに独立しており、他の元素、特にＯＨ、ＯＲ’及びＲ’’を備える任意の３つの結合を表す。）コロイド粒子の三次元の網状組織化された構造を生じる。ここで、ＯＲ’とＲ’’は上述したのと同じ意味を有している。
【００６７】
ゾルゲルコーティングは好ましくは３００℃未満のベーキング温度を伴い、好ましくは２００℃から２５０℃である。好ましくは、そのゾルゲルコーティングは、無機の着色顔料の添加前は無色である。着色顔料は好ましくは懸濁物質としてゾルゲルに添加される。着色顔料の量は、好ましくは、コーティングされた表面が顔料によって部分的にだけ覆われ、その結果、ガラスセラミック層の下に配置されたステンレス鋼は、その不動態層により、どのような無機の着色顔料も含んでいない領域においてガラスセラミック層を通して見ることができるように、調整される。色の強度と深みは、無機の着色顔料による被覆の程度、すなわち、ゾルゲル内の無機の着色顔料の重量の百分率によって調整されうる。
【００６８】
ゾルゲルコーティングの粘性は、当業者によって設定されうる。相対的に高い希釈で、溶媒内のゾルは吹き付け法、噴霧法、ローラー法又は刷毛塗り法によって塗布されるのに十分に薄くなることが公知である。
【００６９】
ゾルに対する適切な溶媒は水、及び、とりわけ、メタノール、エタノール、ｎ−プロパノール、又はイソプロパノールのような上述の全てのアルコールであり、エタノールとイソプロパノールがそれらの物理的特性とそれらの蒸気の低い毒性により好ましい。
【００７０】
工程（ｉｉｉ）において用いられるゾルゲルは、例えば、ＢＡＳＦによって製造されたＳｉｃｏｃｅｒ（登録商標）  Ｂｌａｃｋ  １０９０１、Ｓｉｃｏｃｅｒ（登録商標）  Ｂｌｕｅ  ２５０２、又は、Ｓｉｃｏｃｅｒ（登録商標）  Ｒｅｄ  ２３５５のような無機の着色顔料を含む。１つ又は複数のタイプの無機の着色顔料が本発明に従って用いられてよい。異なるタイプの着色顔料が用いられる場合には、それらは同量又は異なる量で用いられてよい。用いられる顔料の量（ｇ／ｋｇ）は、ゾルゲルの量に基づいて、１０ｇ／ｋｇから３００ｇ／ｋｇの範囲であり、好ましくは４０ｇ／ｋｇから２００ｇ／ｋｇである。顔料の量（ｇ／ｋｇ）は、単位領域当たりの顔料の微粒（顔料密度）の同じ数が常に実現できるように、顔料の比重によって規格化される。
【００７１】
無機の着色顔料は好ましくは１μｍの最大直径を有する。好ましくは、所望の最大直径はふるいにかけること又は濾過プロセスによって得られる。
【００７２】
顔料の混合は、希釈溶液内で起こり、仕上がった混合物内の顔料の所望の濃度を選択的に調整することを容易にする。混合プロセスにおいて、顔料の懸濁液は強い撹拌によって生み出され、その同質性はコーティングされた表面の均一性にとって極めて重要である。希釈溶液と顔料の密度は大きく異なるので、十分に強い撹拌が、懸濁液を安定に保つために、全作製及びコーティングプロセスを通して継続されなければならない。
【００７３】
塗布前、ゾルゲルコーティングは、水のそれと類似の低い粘性と懸濁された顔料より著しく低い比重を備える。この理由により、懸濁液は塗布後すぐに分離し、顔料がステンレス鋼表面上に堆積される。従って、顔料微粒の小さなサイズが、ゾルゲル層による顔料微粒の十分な被覆を確実にする。
【００７４】
従って、コーティングされたステンレス鋼表面の特性は、処理された顔料の特性によってというよりはむしろ、用いられたゾルゲルコーティングの特性によって排他的に決定される。
【００７５】
工程（ｉｉｉ）のゾルゲルコーティングは、好ましくは吹き付け法又はローラー法によって塗布され、噴霧法又は刷毛塗り法も可能である。しかしながら、吹き付け法は単位領域当たりに塗布される量を正確に制御することが可能であるので、吹き付け法による塗布が好ましい。
【００７６】
塗布後、その表面は溶媒が蒸発するまで乾燥されうる。次に、乾燥された表面が熱的に硬化される。好ましくは、コーティングは硬化の間に変色されない。工程（ｉｉｉ）の熱硬化は、好ましくは３００℃未満の温度で、好ましくは２００℃から３００℃の範囲で起こる。好ましくは、硬化は約２０から６０分の間、好ましくは３０分、１６０℃から２８０℃の範囲内の温度で、好ましくは２００℃から２５０℃で空気中にて実行される。本発明による方法において、ゾルゲルは（もし着色顔料を無視するならば）無色で透明なガラス状の層に変換される。
【００７７】
本発明による方法における熱硬化は、ゾルゲルコーティング又はその下にあるステンレス鋼表面の色に変化がないように、一貫して実行されることができる。これは、ゾルゲルとステンレス鋼表面の両方に加わる熱応力が、着色顔料自体によって引き起こされる以外の変色を結果として起こさないことを意味する。
【００７８】
ガラスセラミックコーティングは、好ましくは０．５〜５．０μｍ、好ましくは１．０〜５．０μｍ又は０．５〜３．０μｍ、最も好ましくは１．０〜３．０μｍの厚さを有する。好ましくは、ガラスセラミックコーティングは、一様な厚さ、好ましくはその層の厚さの１０％未満の偏りであることが好ましい。特に、無機の着色顔料／顔料の直径は、ゾルゲルから作製されたガラスセラミックコーティングの直径未満である。
【００７９】
ゾルゲル層の層の厚さより大きい又は等しい直径を有する顔料は、被覆しないか又は不適切な程度に被覆するかのいずれかであり、従って、コーティングの表面から突き出る。そのような顔料は、表面を粗くさせ、腐食の影響に晒され、コーティング内に小孔を生じうり、下にあるステンレス鋼表面の局所的な腐食を結果として生じる。
【００８０】
本発明による方法は、ステンレス鋼の合金と構造から大部分は独立している。実施態様において、本発明による方法は、複合部分からなるステンレス鋼材料に用いられ、その複合部分は本発明による方法によって一様に着色される。この場合、それらの部分はそれらの形状と種類から大部分は独立して一様に着色されうる。
【００８１】
本発明による表面は、好ましくは項目１〜１１の以下に列挙された、１つ以上の機能的な特徴を有している。
【００８２】
１．着色された表面は、光沢と表面の構造に関して、元のステンレス鋼表面の特有の特徴を示し続ける。
２．着色は自由に選択可能であり、この選択はいつでも繰り返されることができる。
３．色の強度と深みは自由に選択されうる。
４．着色は表面の全体に渡って一様である。
５．着色は下にある材料から大部分は独立している。
６．結合された構造的な部品及び仕上がった部分がコーティング可能であり、シート状の金属及び他の半加工製品も可能である。
７．着色された表面は、腐食及びＵＶ照射への耐性がある。
８．着色された表面は、約４００℃までの温度耐性がある。
９．着色された表面は、疎水性であり、汚れを落としやすく、かつ、抗落書き及び抗指紋特性を有する。
１０．例えば、前面をコーティングされたシートの反対側のような非コーティング表面の腐食耐性も著しく改善され、より高合金の部類のそれにほぼ等しい。これはベーキングと結びつけた前処理の効果から生じる。
１１．有毒な又は危険な物質は本発明による着色された表面の作製において使用されない。その表面は環境に優しく、持続可能性を有する。
【００８３】
ゾルゲルコーティングから作製される、本発明によるガラスセラミックコーティングは、透明であり、不透明ではない。特に、それは金属光沢を示し、顔料の密度とは独立して、入射光のかなりの部分を反射する。このことは、その表面を化学的に着色された表面より著しくより明るく見えさせる。
【００８４】
そのコーティングは、熱耐性があり、色の効果は１８０℃を超える温度で、３００℃まで、特には２００℃又は２５０℃で、失われることがない。そのコーティングは、４００℃までの温度にも耐性があり、損傷なしに、塩吹き付けテストにおける少なくとも２００時間の暴露に耐えることができる。
【００８５】
冷却後、着色されたステンレス鋼表面は使用の準備ができている。
【００８６】
本発明は、着色された表面を有するステンレス鋼、及び、ステンレス鋼からなる若しくはステンレス鋼表面を有する物品にも関し、そのステンレス鋼表面が無機の着色顔料を含む透明なガラスセラミックコーティングを有している。着色された表面は、ここに記載された方法に従って作製されうる。本発明による方法に関連して記載された全ての実施態様は、着色された表面を備える製品にも適用可能である。特に、その方法に関係して記載された不動態層とガラスセラミック層は、着色された表面を有するステンレス鋼上に存在している。
【００８７】
一貫して、ステンレス鋼表面は、無機の着色顔料によって、部分的にのみ覆われるか又は光学的に隠され、そのため、ガラスセラミック層の下に配置された金属表面は、どのような無機の着色顔料も含んでいない領域において、そのガラスセラミック層を通して見ることができる。着色されたステンレス鋼表面の光沢と構造は、その下にあるステンレス鋼表面の光沢と構造を本質的には示す。
【００８８】
本発明は、透明であり着色されたガラスセラミックコーティングが設けられた、最も広い意味の表現におけるステンレス鋼表面に関する。コーティングの色は、選択された無機の着色顔料に由来する。これらの着色顔料は、一般的に、５００から１，５００ｎｍの直径を有している。そのような直径の顔料は、特に、ほとんど確実に、そのコーティングの下にある金属の表面に由来する金属光沢を保持することが、本発明において見出された。これは、例えば、より小さな直径の顔料を含むコーティングにおいては、その場合、光沢が隠されるので不可能であろう。
【００８９】
本発明は、本発明の方法によって製造される又は製造できる着色されたステンレス鋼表面にも関する。
【実施例】
【００９０】
（実施例１）
むきだしでアニールされた表面（プロセス）を有し測定寸法が８００×８００ｍｍの等級１．４０１６の、厚さ１．０ｍｍのステンレス鋼板が、１５分間浸漬されて、アルカリ性の高温脱脂によって汚れを落とされ、その後、水でリンスされた。次に、その金属シートが錯化剤及びキレート化剤（Ｐｏｌｉｎｏｘ−Ｐｒｏｔｅｃｔ、  Ｐｏｌｉｇｒａｔ  ＧｍｂＨ）を含む水溶液に３時間、５５℃で浸漬された。
次に、そのシートは、水平にされ、２μｍの層厚さで、吹き付け法によってコーティングされた。使用されたコーティングは、二酸化ケイ素を主体としたゾルゲルコーティング（Ｐｏｌｉａｎｔ、  Ｐｏｌｉｇｒａｔ  ＧｍｂＨ）であり、１００．ｇ／ｋｇの青色顔料（Ｓｉｃｏｃｅｒ（登録商標）  Ｂｌａｕ  ２５０２）が混合された。混合される前に、顔料は希釈溶液内で１μｍ未満の粒子サイズにすり砕かれた。
その後、その表面は１０分間乾燥され、次に、２２０℃で３０分間、炉内でベークされた。
冷却後、その表面は金属性の、光沢のある、深い青色の外観を示し、自然な色の、周囲の明瞭な反射が表面に見られた。その表面は、滑らかで疎水性であり、触った後に指紋は見られなかった。
【００９１】
（実施例２）
研磨された表面を備える等級１．４３０１の厚さ１．５ｍｍのステンレス鋼板が、実施例１に記載されたように前処理され、次に、二酸化ケイ素を主体としたゾルゲルコーティング（Ｐｏｌｉａｎｔ、  Ｐｏｌｉｇｒａｔ  ＧｍｂＨ）により、水平にされてコーティングされ、その際、黒色顔料（Ｓｉｃｏｃｅｒ（登録商標）  Ｓｃｈｗａｒｚ  １０９０１）が５０．ｇ／ｋｇの量で薄められ、これがその製品に混合された。顔料の粒子サイズは、直径１μｍ未満であった。１０分間乾燥された後、２００℃で３０分間ベークされ、次に、冷却され、その表面は濃い灰色で、はっきりと目に見える研磨構造を備えた、わずかに光沢のある外観を示した。
その表面は、研磨された部分の像に対応する構造を示し、滑らかで金属性の仕上げであった。それは疎水性であり、触った後に指紋は見られなかった。
【００９２】
（実施例３）
材料１．４３０１の矩形の管と滑らかに研磨された溶接された継ぎ目を備える材料１．４５７１の金属シートからなる測定寸法５００×６００ｍｍの溶接されたフレーム構造が、全ての面について電界研磨された。
次に、そのワークが３時間不動態化され、リンスされ、乾燥された。
乾燥したワークが、スプレーピストルを用いて、二酸化ケイ素を主体としたゾルゲルコーティング（Ｐｏｌｉａｎｔ、  Ｐｏｌｉｇｒａｔ  ＧｍｂＨ）を全ての面に吹き付けられた。希釈された希釈液において、赤褐色の顔料（Ｓｉｃｏｃｅｒ（登録商標）  Ｒｏｔ  ２３５５）が、７５ｇ／ｋｇの濃度でコーティング物質の中に混ぜられた。乾燥後、その表面は２２０℃で３０分間ベークされた。冷却後、その構造的な部品は全ての面上に一様に光沢があり、銅色に着色された表面を示した。溶接された継ぎ目を含む様々な材料が、一様な色と表面を有していた。
その表面は、滑らかで、光沢があり、疎水性で、かつ、指紋に耐性があった。
【先行技術文献】
【特許文献】
【００９３】
【特許文献１】国際公開第ＷＯ２００８／１０７０８２号
【特許文献２】独国実用新案出願公開９２１４  ８９０  Ｕ１号
【特許文献３】国際公開第ＷＯ８８／００２５２  Ａ１号
【特許文献４】独国特許出願公開１９７１５９４０号
【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
透明であり着色されコーティングされたステンレス鋼表面の作製方法であって、
前記コーティングが、該コーティングの下にあるステンレス鋼表面が見える透明度を保持するように、前記コーティングは無機の非透明な着色顔料でステンレス鋼表面を覆い、
錯化剤を含む水溶液で前記表面を処理する工程と、
無機の着色顔料を含む透明な二酸化ケイ素のゾルゲルコーティングを前記表面に塗布する工程と、
前記塗布されたコーティングの熱硬化を行い、その際、透明なガラスセラミックコーティングが、前記コーティングされるステンレス鋼表面が前記着色顔料によって完全には覆われずに作製される工程とを有することを特徴とする方法。
【請求項２】
前記無機の着色顔料は、１μｍの最大直径を有することを特徴とする請求項１に記載の方法。
【請求項３】
前記ガラスセラミックコーティングは、０．５〜５．０μｍ、好ましくは１．０〜５．０μｍ又は０．５〜３．０μｍ、最も好ましくは１．０〜３．０μｍの厚さを有することを特徴とする請求項１又は請求項２に記載の方法。
【請求項４】
工程（ｉｉ）における前記水溶液は、ヒドロキシカルボン酸、ホスホン酸、及び、ニトロアリールスルホン酸若しくはニトロアルキルスルホン酸又はその塩を含むことを特徴とする請求項１から請求項３のいずれか一項に記載の方法。
【請求項５】
工程（ｉｉ）の前記水溶液は、以下の錯化剤：
少なくとも１種の、１〜３個のヒドロキシル基と１〜３個のカルボキシル基とを有するヒドロキシカルボン酸又はその塩、
少なくとも１種の、一般構造Ｒ’−ＰＯ（ＯＨ）２（ここで、Ｒ’は１価のアルキル、ヒドロキシアルキル、若しくは、アミノアルキル基である。）を有するホスホン酸若しくはその塩、及び／又は、一般構造Ｒ’’［−ＰＯ（ＯＨ）２］２（ここで、Ｒ’’は２価のアルキル、ヒドロキシアルキル、若しくは、アミノアルキル基である。）を有するホスホン酸若しくはその塩、及び、
少なくとも１種の、ニトロアリールスルホン酸若しくはニトロアルキルスルホン酸又はその塩を含むことを特徴とする請求項１から請求項４のいずれか一項に記載の方法。
【請求項６】
工程（ｉｉｉ）の前記ゾルゲルコーティングは、吹き付け法、噴霧法、又は、ローラー法によって塗布されることを特徴とする請求項１から請求項５のいずれか一項に記載の方法。
【請求項７】
工程（ｉｉｉ）の前記熱硬化は、３００℃未満の温度、好ましくは２００℃から３００℃の範囲内の温度で実行されることを特徴とする請求項１から請求項７のいずれか一項に記載の方法。
【請求項８】
前記ゾルゲルは、溶媒に溶解しているシランに基づくシリカゾルであり、前記シリカゾルは、好ましくは１つ又は複数のさらなるゾル形成元素も含んでおり、好ましくはＡｌ、Ｔｉ、Ｚｒ、Ｍｇ、Ｃａ及びＺｎからなる群からの１つ又は複数の元素を含み、これらの元素はコロイド構造においてＳｉ原子を置換しうることを特徴とする請求項１から請求項７のいずれか一項に記載の方法。
【請求項９】
透明であり着色されたコーティングを備えるステンレス鋼であって、
前記ステンレス鋼表面が無機の着色顔料を含む透明であり着色されたガラスセラミックコーティングを備えているものであり、
前記コーティングが、該コーティングの下にあるステンレス鋼表面が見える透明度を保持するように、前記コーティングは無機の非透明な着色顔料でステンレス鋼表面を覆うことを特徴とするステンレス鋼。
【請求項１０】
前記無機の着色顔料は、５００ｎｍから１，５００ｎｍの直径を有することを特徴とする請求項９に記載の透明であり着色されたコーティングを備えるステンレス鋼。
【請求項１１】
前記ガラスセラミックコーティングは、０．５〜５．０μｍ、好ましくは１．０〜５．０μｍ又は０．５〜３．０μｍ、最も好ましくは１．０〜３．０μｍの厚さを有することを特徴とする請求項９又は請求項１０に記載の透明であり着色されたコーティングを備えるステンレス鋼。
【請求項１２】
前記無機の着色顔料は、１μｍの最大直径を有することを特徴とする請求項９から請求項１１のいずれか一項に記載の透明であり着色されたコーティングを備えるステンレス鋼。
【請求項１３】
前記着色されたステンレス鋼表面は、前記着色されたガラスセラミックコーティングの下に配置された前記ステンレス鋼表面の光沢と構造によって決定される金属性の光沢と構造を有することを特徴とする請求項９から請求項１２のいずれか一項に記載の透明であり着色されたコーティングを備えるステンレス鋼。
【請求項１４】
前記ガラスセラミックコーティングの下に不動態層が配置されており、前記不動態層は酸化クロムを含み、前記不動態層内の酸化クロム対酸化鉄の比が好ましくは４：１より大きいことを特徴とする請求項９から請求項１３のいずれか一項に記載の透明であり着色されたコーティングを備えるステンレス鋼。
【請求項１５】
請求項１から請求項８のいずれか一項に記載の方法によって製造される又は製造できる透明であり着色されコーティングされたステンレス鋼表面。
【国際調査報告】
2017508066.tif 000003
2017508066.tif 000004
2017508066.tif 000005
2017508066.tif 000006